(57)【要約】【課題】耐汚染化処理効果の持続性、フラックス安定性に優れたＲＯ膜の耐汚染化処理方法を提供する。【解決手段】ＲＯ膜に、ポリアルキレンオキサイド鎖を有するベタイン化合物を接触させる。ポリアルキレンオキサイド鎖はポリエチレンオキサイド鎖が好ましい。ポリアルキレンオキサイド鎖を有するベタイン化合物は、従来用いられてきたメチル基やブチル基等の疎水基を有するベタイン系モノマーと（メタ）アクリル酸エステル系モノマーとの共重合ポリマーよりもＲＯ膜への吸着性が高く、耐汚染性を長時間持続できる上に、フラックス低下も抑制される。【選択図】図２
2015229159.tif 000002
【特許請求の範囲】
【請求項１】
逆浸透膜に、ポリアルキレンオキサイド鎖を有するベタイン化合物を接触させることを特徴とする逆浸透膜の耐汚染化処理方法。
【請求項２】
前記ポリアルキレンオキサイド鎖がポリエチレンオキサイド鎖であることを特徴とする請求項１に記載の逆浸透膜の耐汚染化処理方法。
【請求項３】
前記ベタイン化合物が、下記式（１）、式（２）又は式（３）で表される部分構造を有することを特徴とする請求項１又は２に記載の逆浸透膜の耐汚染化処理方法。
【化１】
2015229159.tif 000008
（上記式（１）〜（３）において、Ｒ１，Ｒ２は、それぞれ独立に、炭素数１〜４のアルキレン基を表し、Ｒ３〜Ｒ５は、それぞれ独立に、炭素数１〜４のアルキル基を表す。）
【請求項４】
液導入口と液排出口とを有する容器内を前記逆浸透膜で仕切り、該液導入口から導入した前記ベタイン化合物を含む水溶液を該逆浸透膜に透過させて該液排出口から排出させて通水することにより、該逆浸透膜に該ベタイン化合物を接触させることを特徴とする、請求項１ないし３のいずれか１項に記載の逆浸透膜の耐汚染化処理方法。
【請求項５】
請求項１ないし４のいずれか１項に記載の逆浸透膜の耐汚染化処理方法により耐汚染化処理されてなる逆浸透膜。
【請求項６】
ポリアルキレンオキサイド鎖を有するベタイン化合物を含む逆浸透膜の耐汚染化処理剤。
【発明の詳細な説明】
【技術分野】
【０００１】
本発明は、水処理分野で使用される逆浸透（ＲＯ）膜が、有機物や無機物で汚染され、透過流束（フラックス）が低下することを効果的に抑制する耐汚染化処理方法、及びこの方法で耐汚染化処理を行ったＲＯ膜と、ＲＯ膜の耐汚染化処理剤に関する。
【背景技術】
【０００２】
ＲＯ膜は、その特性を生かして、脱塩や濃縮などの目的で各種の水処理分野で広くに実用化されている。
【０００３】
従来、膜汚染によるＲＯ膜のフラックスの低下を抑制するために、ＲＯ膜にポリビニルアルコール（ＰＶＡ）を接触させることが知られている（例えば、特許文献１〜３）。
ＰＶＡをＲＯ膜に接触させることにより、ＲＯ膜が親水化し、ＲＯ膜の透過性能が維持されるようになる。即ち、ＰＶＡはＯＨ基が多く、親水性が高いため、ＰＶＡをＲＯ膜に付着させることにより、ＲＯ膜が親水化され、ＲＯ膜への膜汚染物質の吸着が抑制されて耐汚染性が向上する。
【０００４】
しかし、ＰＶＡを用いる従来のＲＯ膜の親水化処理では、
(1)  ＰＶＡが、長期の使用においてＲＯ膜から剥離し、耐汚染化効果が失われてしまう。
(2)  ＰＶＡをＲＯ膜に付着させることで、付着前に比べてＲＯ膜のフラックスが大きく低下する。
といった問題があった。
【０００５】
これに対して、ベタイン化合物を膜の耐汚染化処理に用いる検討も行われている。
例えば、非特許文献１では、限外濾過膜をカルボキシメチルベタイン系の１−カルボキシ−Ｎ，Ｎ−ジメチル−Ｎ−（２’−メタクリロイルオキシエチル）メタンアミニウム分子内塩とｎ−ブチルメタクリレートとの共重合ポリマーにより表面修飾して、タンパク質の一種である牛血清アルブミン（ＢＳＡ）に対する耐汚染化を試みている。
また、非特許文献２では、ポリビニリデンフロライド（ＰＶＤＦ）製の精密濾過膜を、スルホベタイン系の［３−（メタクリロイルアミノ）プロピル］−ジメチル（３−スルホプロピル）アンモニウムハイドロオキサイドとメチルメタクリレートとの共重合ポリマーにより表面修飾して、ＢＳＡに対する耐汚染化を試みている。
【０００６】
特許文献４には、ホスホリルコリン類似モノマーと（メタ）アクリル酸エステルとの共重合ポリマーよりなるファウリング防止材の記述があり、特許文献５には、ホスホリルコリン類似モノマーとカチオン性（メタ）アクリル酸エステルとの共重合ポリマーがＲＯ膜の耐汚染化の表面処理剤として記述されている。
【先行技術文献】
【特許文献】
【０００７】
【特許文献１】特開昭５１−１３３８８号公報
【特許文献２】特開昭５３−２８０８３号公報
【特許文献３】特開平１１−２８４６６号公報
【特許文献４】特開２００６−２３９６３６号公報
【特許文献５】特開２０１４−８４７９号公報
【非特許文献】
【０００８】
【非特許文献１】中尾真一ら、日本膜学会第３４年会講演要旨集、５２（２０１２）
【非特許文献２】大向吉景ら、日本膜学会第３４年会講演要旨集、５３（２０１２）
【発明の概要】
【発明が解決しようとする課題】
【０００９】
非特許文献１，２や特許文献４，５に記載されるベタイン系モノマーと（メタ）アクリル酸エステル系モノマーとの共重合ポリマーにおいては、耐汚染化機能をベタイン系モノマー単位が担い、膜に共重合ポリマーを吸着させるアンカー機能を（メタ）アクリル酸エステル系モノマー単位が担っている。
このような共重合ポリマーによる耐汚染性を持続的に発現させるためには、アンカー部分が膜に安定に吸着することが課題となる。
【００１０】
特許文献５には、ベタイン系モノマーと共重合させるモノマーとして、疎水性の官能基を有する（メタ）アクリル酸エステルよりもカチオン性の官能基を有するカチオン性（メタ）アクリル酸エステルの方が有効であることが記されているが、カチオン性の官能基を有するものでは、ＲＯ膜のフラックスを低下させてしまう問題がある。特許文献５では、通水試験での相対的変化しか示されていないが、カチオン性の共重合ポリマーで膜を表面修飾することによって、初期のフラックスが低下していると考えられる。また、ベタイン系の共重合ポリマーでは、ベタイン系モノマー単位の荷電が中和されることで耐汚染性を発現するのに対して、余剰のカチオン性の官能基を膜表面に生じさせることにより、シリカ等のアニオン性物質が吸着するリスクもある。
【００１１】
本発明は、上記従来の問題点を解決し、耐汚染化効果を長期間維持することができ、しかも、比較的高いフラックスを維持することができるＲＯ膜及びそのための耐汚染化処理方法と耐汚染化処理剤を提供することを課題とする。
【課題を解決するための手段】
【００１２】
本発明者らは上記課題を解決すべく鋭意検討の結果、ポリエチレングリコールがＲＯ膜との吸着性が高いという知見から、ポリアルキレンオキサイド鎖を有するベタイン化合物を用いることで、従来用いられてきた、メチル基やブチル基等の疎水基を有する、ベタイン系モノマーと（メタ）アクリル酸エステル系モノマーとの共重合ポリマーよりもＲＯ膜への吸着性が向上すること、また、ベタイン系モノマーとカチオン性（メタ）アクリル酸エステル系モノマーとの共重合ポリマーのような初期フラックスの低下やアニオン性物質の吸着といった問題もないこと、このため、比較的高いフラックスを維持した上で、耐汚染化効果を長期間維持できることを見出した。
なお、本発明者らは、ＰＶＡにおける前述の(1)，(2)の問題を解決するものとして、ポリアルキレンオキサイド鎖を有する変性ＰＶＡを用いるＲＯ膜の親水化処理方法を提案しているが（特願２０１２−２７９５９０）、本発明によれば、このポリアルキレンオキサイド鎖を有する変性ＰＶＡと同等以上の効果を奏する耐汚染化処理方法が提供される。
【００１３】
本発明はこのような知見に基いて達成されたものであり、以下を要旨とする。
【００１４】
［１］  逆浸透膜に、ポリアルキレンオキサイド鎖を有するベタイン化合物を接触させることを特徴とする逆浸透膜の耐汚染化処理方法。
【００１５】
［２］  前記ポリアルキレンオキサイド鎖がポリエチレンオキサイド鎖であることを特徴とする［１］に記載の逆浸透膜の耐汚染化処理方法。
【００１６】
［３］  前記ベタイン化合物が、下記式（１）、式（２）又は式（３）で表される部分構造を有することを特徴とする［１］又は［２］に記載の逆浸透膜の耐汚染化処理方法。
【００１７】
【化１】
2015229159.tif 000003
【００１８】
（上記式（１）〜（３）において、Ｒ１，Ｒ２は、それぞれ独立に、炭素数１〜４のアルキレン基を表し、Ｒ３〜Ｒ５は、それぞれ独立に、炭素数１〜４のアルキル基を表す。）
【００１９】
［４］  液導入口と液排出口とを有する容器内を前記逆浸透膜で仕切り、該液導入口から導入した前記ベタイン化合物を含む水溶液を該逆浸透膜に透過させて該液排出口から排出させて通水することにより、該逆浸透膜に該ベタイン化合物を接触させることを特徴とする、［１］ないし［３］のいずれかに記載の逆浸透膜の耐汚染化処理方法。
【００２０】
［５］  ［１］ないし［４］のいずれかに記載の逆浸透膜の耐汚染化処理方法により耐汚染化処理されてなる逆浸透膜。
【００２１】
［６］  ポリアルキレンオキサイド鎖を有するベタイン化合物を含む逆浸透膜の耐汚染化処理剤。
【発明の効果】
【００２２】
本発明によれば、ＲＯ膜を、ポリアルキレンオキサイド鎖を有するベタイン化合物で処理することにより、ＲＯ膜の耐汚染性を高め、またその耐汚染化効果を長期に亘って維持することができる。しかも、ポリアルキレンオキサイド鎖を有するベタイン化合物であれば、耐汚染化処理によるＲＯ膜の初期フラックスの低下を抑制することもできる。
【図面の簡単な説明】
【００２３】
【図１】実施例で用いた平膜試験装置の構成を示す模式図である。
【図２】実施例１及び比較例１〜４におけるフラックスの経時変化を示すグラフである。
【発明を実施するための形態】
【００２４】
以下に本発明の実施の形態を詳細に説明する。
【００２５】
＜ＲＯ膜＞
本発明が適用されるＲＯ膜としては、芳香族ポリアミドを緻密層とするポリアミド系ＲＯ膜が挙げられるが、ポリアミド系のナノ濾過膜を対象としてもかまわない。すなわち、本発明で処理対象とするＲＯ膜はナノ濾過膜を含有する広義のＲＯ膜である。また、新しい膜や使用後の膜、劣化した膜などにも問題なく適用が可能である。
【００２６】
ＲＯ膜の構造についても特に制限はなく、平膜モジュール、スパイラル型モジュール、中空糸モジュールなどを用いることができる。
【００２７】
＜ポリアルキレンオキサイド鎖を有するベタイン化合物＞
本発明において、ＲＯ膜の耐汚染化処理に用いるポリアルキレンオキサイド鎖を有するベタイン化合物による耐汚染化の作用機構は以下の通りである。
(1)  ベタイン系の構造部分をＲＯ膜表面に存在させることにより、生物代謝物等の膜汚染物質に対するＲＯ膜の耐汚染性を向上させる。
(2)  ＲＯ膜への親和性が高いアルキレンオキサイド鎖部分がＲＯ膜に安定に吸着することにより、ポリアルキレンオキサイド鎖を有するベタイン化合物をＲＯ膜に安定に吸着させることで、上記(1)の効果を長期に亘り維持する。
【００２８】
本発明で用いるポリアルキレンオキサイド鎖を有するベタイン化合物の形態としては特に制限はないが、ベタイン系化合物よりなるモノマー（以下、「ベタイン系モノマー」と称す。）と、ポリアルキレンオキサイド鎖を有するモノマーとの共重合体であることが、上記(1)，(2)の効果を有効かつ確実に得ることができるため、好ましい。
【００２９】
ベタイン系モノマーとしては、下記式（１）〜（３）で表される部分構造を、ポリアルキレンオキサイド鎖を有するベタイン化合物に導入できるようなものが好ましい。
【００３０】
【化２】
2015229159.tif 000004
【００３１】
（上記式（１）〜（３）において、Ｒ１，Ｒ２は、それぞれ独立に、炭素数１〜４のアルキレン基を表し、Ｒ３〜Ｒ５は、それぞれ独立に、炭素数１〜４のアルキル基を表す。）
【００３２】
このような化合物としては、上記式（１）〜（３）で表される部分構造と、共重合可能な炭素−炭素二重結合とを有するものが挙げられ、例えば、下記式（４）〜（６）で表される化合物が挙げられる。
【００３３】
【化３】
2015229159.tif 000005
【００３４】
（上記式（４）〜（６）において、Ｒ１〜Ｒ５は前記式（１）〜（３）におけると同義であり、Ｒ６は炭素数１〜４のアルキル基を表す。）
【００３５】
より具体的には、下記式（４Ａ）で表される［３−（メタクリロイルアミノ）プロピル］ジメチル（３−スルホプロピル）アンモニウムヒドロキシド分子内塩（以下、「ＭＰＤＳＡＨ」と記載する。）、下記式（５Ａ）で表される１−カルボキシ−Ｎ，Ｎ−ジメチル−Ｎ−（２’−メタクリロイロキシエチル）メタアミニウム分子内塩、下記式（６Ａ）で表される２−メタクリロイルオキシエチル−２−トリメチルアンモニオエチルホスフェートなどが挙げられる。これらは１種を単独で用いてもよく、２種以上を併用してもよい。
【００３６】
【化４】
2015229159.tif 000006
【００３７】
一方、ポリアルキレンオキサイド鎖を有するモノマーとしては、ポリアルキレンオキサイド鎖と、共重合可能な炭素−炭素二重結合とを有するものが挙げられ、例えば、ポリエチレングリコールモノビニルエーテル、ポリプロピレングリコールモノビニルエーテル、ポリエチレングリコールモノアリルエーテル、ポリエチレングリコールモノメタクリレート、ポリエチレングリコールモノアクリレート、ポリプロピレングリコールモノメタクリレート、ポリプロピレングリコールモノアクリレート、ポリエチレングリコール−ポリプロピレングリコールモノメタクリレート、ポリエチレングリコール−ポリプロピレングリコールモノアクリレート、ポリ（エチレングリコール−テトラメチレングリコール）モノメタクリレート、ポリ（エチレングリコール−テトラメチレングリコール）モノアクリレート、ポリ（エチレングリコール−プロピレングリコール）モノメタクリレート、メトキシポリエチレングリコール−ポリプロピレングリコールモノアクリレート等が挙げられる。これらは１種を単独で用いてもよく、２種以上を併用してもよい。
【００３８】
特に、本発明では、ポリアルキレンオキサイド鎖を有するモノマーとしては、下記式（７）で表されるポリアルキレングリコールモノアリルエーテルが好ましいものとして挙げられる。
【００３９】
【化５】
2015229159.tif 000007
【００４０】
（上記式（７）中、ｍ，ｎは、それぞれ独立に０〜３０の整数である。ただし、ｍとｎが共に０となることはない。）
【００４１】
上記式（７）で表されるポリアルキレンオキサイドモノアリルエーテルとしては、ポリエチレンオキサイドモノアリルエーテル、ポリプロピレンオキサイドモノアリルエーテルなどが挙げられ、上記式（７）におけるｍ，ｎはその合計で２〜５０、特に２〜２０であることが好ましい。この値が小さ過ぎると、ポリアルキレンオキサイド鎖によるＲＯ膜への吸着性の向上効果を十分に得ることができず、大きすぎると、耐汚染化処理によるＲＯ膜のフラックスの低下が大きくなるため好ましくない。
【００４２】
上記の共重合モノマーの共重合比は、ベタイン系モノマーの割合が多過ぎ、ポリアルキレンオキサイド鎖を有するモノマーの割合が少な過ぎると、ポリアルキレンオキサイド鎖部分による前記（２）の吸着安定性の効果を十分に得ることができず、逆に、ベタイン系モノマーの割合が少な過ぎ、ポリアルキレンオキサイド鎖を有するモノマーの割合が多過ぎると、ベタイン系の構造部分による前記（１）の耐汚染化効果を十分に得ることができないため、ベタイン系モノマー：ポリアルキレンオキサイド鎖を有するモノマーのモル比で、ベタイン系モノマー：ポリアルキレンオキサイド鎖を有するモノマー＝１：０．１〜１０、特に１：０．２〜５の割合で用いることが好ましい。
【００４３】
ベタイン系モノマーとポリアルキレンオキサイド鎖を有するモノマーとの共重合反応は、常法に従って行うことができる。
【００４４】
このようなベタイン系モノマーとポリアルキレンオキサイド鎖を有するモノマーとの共重合体は、分子量が小さ過ぎると膜への吸着安定性が低くなり、逆に分子量が多過ぎると吸着させたときの膜のフラックスを大きく低下させることから、重量平均分子量が５０００〜１５００００、特に１００００〜１０００００であることが好ましい。
なお、本発明において重量平均分子量は、ＧＰＣ法（ゲルパーミエーションクロマトグラフィー法）で測定し、標準ポリスチレンによる検量線を用いて算出した値である。
【００４５】
なお、ベタイン系モノマーとポリアルキレンオキサイド鎖を有するモノマーとの共重合体は、ベタイン系モノマー及びポリアルキレンオキサイド鎖を有するモノマー以外の他の共重合成分を有するものであってもよい。ただし、ベタイン系の構造部分による前記（１）の効果と、ポリアルキレンオキサイド鎖部分による前記（２）の効果を有効に得る上で、他の共重合成分の割合は全共重合成分中３０モル％以下であることが好ましい。
【００４６】
本発明において、ポリアルキレンオキサイド鎖を有するベタイン化合物としては、１種のみを用いてもよく、また、共重合モノマーの種類やモノマーの共重合比、分子量等の異なるものを２種以上組み合わせて用いてもよい。
【００４７】
このようなポリアルキレンオキサイド鎖を有するベタイン化合物は、通常０．１〜５０００ｍｇ／Ｌ、好ましくは１〜１０００ｍｇ／Ｌ程度の濃度の水溶液としてＲＯ膜の耐汚染化処理に用いられる。この濃度が低過ぎると目的とする耐汚染化効果を得るための処理時間を長く要し非効率であり、逆にこの濃度が高過ぎると水溶液の粘性が高くなり、ＲＯ膜への接触処理時の取り扱いの面で好ましくない。
【００４８】
ポリアルキレンオキサイド鎖を有するベタイン化合物の水溶液の調製に用いる水としては、特に制限はなく、脱塩水などのイオン負荷の低い水が用いられるが、ＲＯ膜供給水にポリアルキレンオキサイド鎖を有するベタイン化合物を直接添加して処理を行うことも可能である。
【００４９】
＜耐汚染化処理方法＞
ポリアルキレンオキサイド鎖を有するベタイン化合物をＲＯ膜に接触させる方法には特に制限はないが、ポリアルキレンオキサイド鎖を有するベタイン化合物の水溶液をＲＯ膜に加圧通水して接触させることが好ましい。
【００５０】
即ち、例えば、液導入口と液排出口を有する容器内を被処理ＲＯ膜で仕切り、液導入口からポリアルキレンオキサイド鎖を有するベタイン化合物の水溶液を導入してＲＯ膜を透過させて液排出口から排出させる方法が挙げられる。この場合、通常のＲＯ膜分離装置のＲＯ膜モジュールのＲＯ供給水に対して、前述の如く、ポリアルキレンオキサイド鎖を有するベタイン化合物を直接添加して耐汚染化処理を行うこともできる。即ち、本発明による耐汚染化処理は、既存のＲＯ膜分離装置のＲＯ膜モジュールに対して、ＲＯ膜分離処理中に、ＲＯ膜の被処理水にポリアルキレンオキサイド鎖を有するベタイン化合物を添加して実施することもできるし、ＲＯ膜分離処理を中断して実施することもできる。
【００５１】
ポリアルキレンオキサイド鎖を有するベタイン化合物の水溶液をＲＯ膜に加圧通水する際の圧力に特に制限はないが、０．１〜２．０ＭＰａの範囲が好ましい。なお、ポリアルキレンオキサイド鎖を有するベタイン化合物の水溶液のＲＯ膜への通水には、通常、ＲＯ膜の洗浄で使用するポンプが用いられ、この場合にはポンプの能力から、通水圧力は０．１〜０．５ＭＰａの範囲となる。通水する際のフラックスに特に制限はないが、０．１〜１．０ｍ／ｄａｙ程度が好ましい。この通水条件が低すぎると十分な耐汚染化効果が得られず、高すぎるとフラックスの低下が大きくなる懸念がある。
【００５２】
処理時間としては特に制限はないが、１時間以上１０００時間以下が好ましく、２時間以上３００時間以下がさらに好ましい。処理時間が短いと十分な耐汚染化効果が得られず、長いとＲＯ膜のフラックスが低下しすぎる懸念がある。
【００５３】
また、耐汚染化処理中の温度（水温）は１０〜３５℃であることが好ましい。水温が低すぎるとフラックスが低下し、接触効率が悪化する。水温が高すぎると膜素材の変性等の問題が出てくることが考えられる。
【００５４】
このような本発明の耐汚染化処理方法で処理されたＲＯ膜は、超純水製造システム、排水回収システム、その他水処理システムに好適に使用することができる。
【実施例】
【００５５】
以下、合成例、実施例及び比較例を挙げて本発明をより具体的に説明する。
【００５６】
［合成例１］
前記式（４Ａ）で表されるＭＰＤＳＡＨ（Ａｌｄｒｉｃｈ社製）と前記式（７）で表されるポリアルキレングリコールモノアリルエーテル（三洋化成社製「サニコールＨ−０８００」、式（７）において、ｍ＝５〜１０、ｎ＝０）を１：４のモル比で水溶液中で共重合させて、重量平均分子量５００００の共重合体（以下「ＡＯ−ＭＰＤＳＡＨコポリマー」と称す。）を得た。具体的には、重合開始剤として過硫酸カリウムを用い、ポリアルキレングリコールモノアリルエーテルの水溶液中に、ＭＰＤＳＡＨと過硫酸カリウムを水溶液として滴下する方法で反応させた。反応温度は８０℃、反応時間は２０時間とした。
【００５７】
［合成例２］
ＭＰＤＳＡＨ（Ａｌｄｒｉｃｈ社製）のみを用いて水溶液中で重合させることにより、重量平均分子量５００００の重合体（以下、「ＭＰＤＳＡＨホモポリマー」と称す。）を得た。重合開始剤としては過硫酸カリウムを用い、反応温度は８０℃、反応時間は４時間とした。
【００５８】
［平膜試験装置］
以下の実施例及び比較例では、図１に示す平膜試験装置を用いてフラックスの測定を行った。
図１の平膜試験装置では、ＲＯ膜供給水が、配管１１よりポンプ４で、密閉容器１のＲＯ膜をセットした平膜セル２の下側の原水室１Ａに供給され、ＲＯ膜透過水が透過水室１Ｂを経て配管１２より取り出され、濃縮水が配管１３より取り出される。原水室１Ａ内はスターラー３による攪拌子５の回転で攪拌される。密閉容器内圧力は、給水配管１１に設けた圧力計６と圧力調整バルブ７により所定圧力に調整される。
ＲＯ膜としては、日東電工社製超低圧ポリアミド膜「ＥＳ２０」、又は耐汚染膜として市販されているＤｏｗ  Ｆｉｌｍｔｅｃ社製超低圧ポリアミド膜「ＸＦＲＬＥ」を使用した。
試験は、操作圧力０．７５ＭＰａ、温度２５℃の条件で行った。
【００５９】
［実施例１］
ＲＯ膜としてＥＳ２０を用い、ＡＯ−ＭＰＤＳＡＨコポリマーを純水により１ｍｇ／Ｌの濃度に希釈したものを９日間通水したところ、フラックスは、０．８５ｍ３／（ｍ２・ｄａｙ）で安定化した。これにより、ＥＳ２０がＡＯ−ＭＰＳＤＡＨコポリマーにより十分に処理されたと判断し、ＲＯ膜供給水を１ｍｇ／Ｌのキサンタンガム水溶液に切り替えて、フラックスの変化を測定し、結果を図２に示した。
【００６０】
［比較例１］
ＲＯ膜へのＡＯ−ＭＰＳＤＡＨコポリマーの吸着を行わなかったこと以外は実施例１と同条件で、ＥＳ２０に１ｍｇ／Ｌのキサンタンガム水溶液を通水して、フラックスの変化を測定し、結果を図２に示した。
【００６１】
［比較例２］
ＲＯ膜としてＥＳ２０の代りにＸＦＲＬＥを用いたこと以外は比較例１と同条件で、１ｍｇ／Ｌのキサンタンガム水溶液を通水して、フラックスの変化を測定し、結果を図２に示した。
【００６２】
［比較例３］
ＡＯ−ＭＰＤＳＡＨコポリマーの代わりに、特願２０１２−２７９５９０の実施例１で用いたポリアルキレンオキサイド鎖を有する変性ポリビニルアルコール（日本合成化学工業社製「エコマティＷＯ−３２０Ｎ」、以下「ＥＯ−ＰＶＡ」と称す。）を用いたこと以外は、実施例1と同様にしてＲＯ膜の処理を行い、その後キサンタンガム水溶液を通水したときのフラックスの変化を測定し、結果を図２に示した。
【００６３】
［比較例４］
ＡＯ−ＭＰＤＳＡＨコポリマーの代わりに、ＭＰＤＳＡＨホモポリマーを用いたこと以外は、実施例1と同様にしてＲＯ膜の処理を行い、その後キサンタンガム水溶液を通水したときのフラックスの変化を測定し、結果を図２に示した。
【００６４】
図２より次のことが分かる。
未処理のＥＳ２０に通水した比較例１では、フラックスが０．７５ｍ３／（ｍ２・ｄａｙ）以下に低下した。耐汚染膜であるＸＦＲＬＥに通水した比較例２でも０．７５ｍ３／（ｍ２・ｄａｙ）に近い値にまで低下している。ＥＯ−ＰＶＡでＥＳ２０を処理した比較例３では、比較例１、２よりもフラックスが安定化する傾向が見られる。
ＭＰＤＳＡＨホモポリマーを用いた比較例４では、フラックスが大きく低下してしまっており、ベタイン化合物による効果的な処理ができていないことが分かる。
これに対して、ＡＯ−ＭＰＤＳＡＨコポリマーを用いた実施例１では、初期値の０．８５ｍ３／（ｍ２・ｄａｙ）からほとんど変化しておらず、比較例１〜４よりも、フラックスが高く維持されている。この実施例１では、キサンタンガム水溶液の通水を開始した時点のフラックスを１とすると、３５７時間後のフラックスは０．９５であり、非常に安定である。
【００６５】
以上の結果から、本発明によれば、初期フラックスの低下を抑制した上で、ＲＯ膜の耐汚染性を効果的に向上させることができ、膜汚染物質が存在するＲＯ膜供給水を通水してもフラックスを高く維持することができることが分かる。
【符号の説明】
【００６６】
１  容器
１Ａ  原水室
１Ｂ  透過水室
２  平膜セル
３  スターラー
【図１】
2015229159.tif 000009
【図２】
2015229159.tif 000010